(57)【要約】  本発明は、分子式がＣ４Ｈ９ＮＯ２・０．５Ｈ２Ｏであるγ−アミノ酪酸半水和物結晶及びその製造方法を提供する。γ−アミノ酪酸半水和物結晶製造方法では、γ−アミノ酪酸粗製品を水に加え、初期濃度１．２〜２．０ｇ／ｍＬのγ−アミノ酪酸懸濁液を調製した後、懸濁液を５〜１０℃の恒温で６〜１２時間撹拌し、ろ過、乾燥処理を行ってγ−アミノ酪酸半水和物結晶を得る。本発明のγ−アミノ酪酸半水和物結晶は、優れた安定性、耐吸湿性及び耐固結性を有し、さらなる加工及び使用に便利であり、大きな主粒径及び均一な粒径分布、高い嵩密度、良い流動性を有し、純度≧９９％である。本発明に係るγ−アミノ酪酸半水和物結晶の製造方法は、簡便で、時間を節約し、効率が高く、エネルギー消費が少ないため、大規模な工業生産に有利である。【選択図】図３
2019501160.tif 000002
【特許請求の範囲】
【請求項１】
γ−アミノ酪酸半水和物結晶であって、
分子式がＣ４Ｈ９ＮＯ２・０．５Ｈ２Ｏであり、下記構造式：
【化１】
2019501160.tif 000006
で表される、
ことを特徴とするγ−アミノ酪酸半水和物結晶。
【請求項２】
前記結晶は、Ｘ線粉末回折チャートにおいて、回折角２θ＝１２．３°±０．２°、２４．５°±０．２°、２６．５°±０．２°、２９．６°±０．２°、３１．６°±０．２°、３６．０°±０．２°、３７．５°±０．２°、３９．５°±０．２°に特徴的な吸収ピークを有する、
ことを特徴とする請求項１に記載のγ−アミノ酪酸半水和物結晶。
【請求項３】
前記結晶は、Ｘ線粉末回折チャートにおいて、回折角２θ＝１２．３°±０．２°、１７．８°±０．２°、２０．６°±０．２°、２４．５°±０．２°、２５．４°±０．２°、２６．５°±０．２°、２８．５°±０．２°、２９．６°±０．２°、３１．６°±０．２°、３４．６°±０．２°、３６．０°±０．２°、３７．５°±０．２°、３８．４°±０．２°、３９．５°±０．２°に特徴的な吸収ピークを有する、
ことを特徴とする請求項１又は請求項２に記載のγ−アミノ酪酸半水和物結晶。
【請求項４】
前記結晶は、ＴＧＡ熱重量分析において１２０〜１８０℃での重量減少率が７．９〜８．１％であり、ＤＳＣ示差熱分析において（２２５±２）℃に特徴的な吸熱ピークを有する、
ことを特徴とする請求項３に記載のγ−アミノ酪酸半水和物結晶。
【請求項５】
γ−アミノ酪酸半水和物結晶の製造方法であって、
γ−アミノ酪酸粗製品を水に加え、初期濃度１．２〜２．０ｇ／ｍＬのγ−アミノ酪酸懸濁液を調製するステップＳ１と、
前記ステップＳ１で得られた懸濁液を５〜１０℃の恒温で６〜１２時間撹拌した後、ろ過、乾燥処理を行ってγ−アミノ酪酸半水和物結晶を得るステップＳ２と、を含む、
ことを特徴とするγ−アミノ酪酸半水和物結晶の製造方法。
【請求項６】
前記ステップＳ２では、前記ステップＳ１で得られた懸濁液を５℃の恒温で１２時間撹拌する、
ことを特徴とする請求項５に記載のγ−アミノ酪酸半水和物結晶の製造方法。
【請求項７】
前記ステップＳ２では、前記ステップＳ１で得られた懸濁液を５℃の恒温で９時間撹拌する、
ことを特徴とする請求項５に記載のγ−アミノ酪酸半水和物結晶の製造方法。
【請求項８】
前記ステップＳ２における乾燥処理は、温度２０〜３５℃、真空度０〜０．０８ＭＰａの条件で８〜１２時間乾燥することにより行われる、
ことを特徴とする請求項６又は７に記載のγ−アミノ酪酸半水和物結晶の製造方法。
【請求項９】
前記ステップＳ２における乾燥処理は、温度３５℃、真空度０．０８ＭＰａの条件で１２時間乾燥することにより行われる、
ことを特徴とする請求項８に記載のγ−アミノ酪酸半水和物結晶の製造方法。
【請求項１０】
前記ステップＳ２における乾燥処理は、温度３５℃、常圧の条件で８時間乾燥することにより行われる、
ことを特徴とする請求項８に記載のγ−アミノ酪酸半水和物結晶の製造方法。
【発明の詳細な説明】
【技術分野】
【０００１】
本発明は、半水和物結晶及びその製造方法に関し、特に、γ−アミノ酪酸半水和物結晶及びその製造方法に関する。
【背景技術】
【０００２】
γ−アミノ酪酸は、化学名４−アミノ酪酸、別名ＧＡＢＡ、ピペコリン酸とも呼ばれ、分子式Ｃ４Ｈ９ＮＯ２、分子量１０３．１で、白色又は略白色の結晶性粉末であり、親水性アミノ酸のひとつで、水に非常に溶けやすい物質である。γ−アミノ酪酸は、下記の構造式で表されるものである。
【化１】
2019501160.tif 000003
【０００３】
γ−アミノ酪酸は、原核生物及び真核生物内に広く分布し、天然に存在する非タンパク質構成アミノ酸である。γ−アミノ酪酸は、哺乳動物体内で抑制性の神経伝達物質として機能している物質であり、４０％以上の抑制性神経信号を伝達するという重要な生理機能を有し、医薬及び食品の分野で幅広い応用が期待されている。
【０００４】
医薬の研究及び応用において、γ−アミノ酪酸は、血圧低下、抗痙攣、てんかんの予防、睡眠改善、抗うつ、脳細胞改善などの機能を有する。最新の研究によれば、γ−アミノ酪酸は、皮膚老化の予防、体臭除去、脂質代謝改善、抗動脈硬化、及び効率的な体重減少などの機能も有することが示されている。食品工業において、γ−アミノ酪酸は、食品添加剤の製造、機能性乳製品及び焼成食品の開発に適用でき、さらに、スポーツ食品及び飲料産業にも適用可能である。２００９年９月２７日に、γ−アミノ酪酸は、中国保健省によって新資源食品として承認された。
【０００５】
中国特許公開第ＣＮ１０１９２８７３６Ａ号、第ＣＮ１０３５０９８３１Ａ号、第ＣＮ１０４５３１７９５Ａ号には、蒸発濃縮及び９５％エタノールによる晶析によってγ−アミノ酪酸を製造することが提案されている。また、中国特許公開第ＣＮ１０２２４２１６１Ａ号には、蒸発濃縮及び冷却結晶化によってγ−アミノ酪酸を製造することが提案されている。これらの方法によって得られた製品は、すべてγ−アミノ酪酸無水物であり、製品の結晶形状が針状又は薄片状を呈し、比較的小さい主粒径及び不均一な粒径分布、低い嵩密度、悪い流動性を有する。また、無水γ−アミノ酪酸は、高い吸湿性を有し、空気に曝されると水分を吸収して固結しやすくなるため、さらなる加工及び使用に不便である。
【０００６】
したがって、安定性、耐吸湿性及び耐固結性に優れ、大きな主粒径及び均一な粒径分布、高い嵩密度、良い流動性を有するγ-アミノ酪酸半水和物結晶及びその製造方法の開発が必要である。
【発明の概要】
【発明が解決しようとする課題】
【０００７】
本発明は、従来技術の問題点の問題点に鑑みて、γ−アミノ酪酸半水和物結晶及びその製造方法を提供することを目的とする。
【課題を解決するための手段】
【０００８】
本発明は、下記のような技術的構成によって実現される。
【０００９】
本発明は、分子式がＣ４Ｈ９ＮＯ２・０．５Ｈ２Ｏであり、下記構造式：
【００１０】
【化２】
2019501160.tif 000004
で表されるγ−アミノ酪酸半水和物結晶を提供する。
【００１１】
さらに、前記結晶は、Ｘ線粉末回折チャートにおいて、回折角２θ＝１２．３°±０．２°、２４．５°±０．２°、２６．５°±０．２°、２９．６°±０．２°、３１．６°±０．２°、３６．０°±０．２°、３７．５°±０．２°、３９．５°±０．２°に特徴的な吸収ピークを有する。
【００１２】
さらに、前記結晶は、Ｘ線粉末回折チャートにおいて、回折角２θ＝１２．３°±０．２°、１７．８°±０．２°、２０．６°±０．２°、２４．５°±０．２°、２５．４°±０．２°、２６．５°±０．２°、２８．５°±０．２°、２９．６°±０．２°、３１．６°±０．２°、３４．６°±０．２°、３６．０°±０．２°、３７．５°±０．２°、３８．４°±０．２°、３９．５°±０．２°に特徴的な吸収ピークを有する。
【００１３】
さらに、前記結晶は、ＴＧＡ熱重量分析において１２０〜１８０℃での重量減少率が７．９〜８．１％であり、ＤＳＣ示差熱分析において（２２５±２）℃に特徴的な吸熱ピークを有する。
【００１４】
本発明は、γ−アミノ酪酸半水和物結晶の製造方法であって、
γ−アミノ酪酸粗製品を水に加え、初期濃度１．２〜２．０ｇ／ｍＬのγ−アミノ酪酸懸濁液を調製するステップＳ１と、
ステップＳ１で得られた懸濁液を５〜１０℃の恒温で６〜１２時間撹拌した後、ろ過、乾燥処理を行ってγ−アミノ酪酸半水和物結晶を得るステップＳ２とを含む、γ−アミノ酪酸半水和物結晶の製造方法をさらに提供する。
【００１５】
好ましくは、前記ステップＳ２では、ステップＳ１で得られた懸濁液を５℃の恒温で１２時間撹拌する。
【００１６】
好ましくは、前記ステップＳ２では、ステップＳ１で得られた懸濁液を５℃の恒温で９時間撹拌する。
【００１７】
好ましくは、前記ステップＳ２における乾燥処理は、温度２０〜３５℃、真空度０〜０．０８ＭＰａの条件で８〜１２時間乾燥することにより行われる。
【００１８】
好ましくは、前記ステップＳ２における乾燥処理は、温度３５℃、真空度０．０８ＭＰａの条件で１２時間乾燥することにより行われる。
【００１９】
好ましくは、前記ステップＳ２における乾燥処理は、温度３５℃、常圧の条件で８時間乾燥することにより行われる。
【００２０】
本発明により製造されたγ−アミノ酪酸半水和物は、カルボキシル基における酸素と水分子との間に水素結合を形成することにより、２つのγ−アミノ酪酸分子と１つの水分子とを結合させてなるものである。本発明では、懸濁結晶化法により溶媒和物を調製する。当該方法は、溶媒媒介転移プロセスであり、準安定形結晶の溶解、安定形結晶の核形成、及び安定形結晶の成長の３段階に分けられる。γ−アミノ酪酸の熱力学的基本特性に対する研究によれば、一定の濃度及び温度条件での水溶液において、原料であるγ−アミノ酪酸無水物は、溶解度が高い準安定形結晶であるが、製品であるγ−アミノ酪酸半水和物は、溶解度が低い安定形結晶であることが分かった。熱力学的観点から、懸濁液中の結晶転移プロセスは、準安定状態のγ−アミノ酪酸無水物が徐々に溶解された後、結晶化して安定状態のγ−アミノ酪酸半水和物を生成することである。
【発明の効果】
【００２１】
本発明は、下記の（１）〜（４）の有益な効果を有する。
（１）本発明に係るγ−アミノ酪酸半水和物結晶は、優れた安定性、耐吸湿性及び耐固結性を有し、さらなる加工及び使用に便利である。
【００２２】
（２）本発明に係るγ−アミノ酪酸半水和物結晶は、大きな主粒径及び均一な粒径分布、高い嵩密度、良い流動性を有する。
【００２３】
（３）本発明により製造されたγ−アミノ酪酸半水和物結晶は、純度≧９９％である。
【００２４】
（４）本発明に係るγ−アミノ酪酸半水和物結晶の製造方法は、簡便で、時間を節約し、効率が高く、エネルギー消費が少ないため、大規模な工業生産に有利である。
【００２５】
以下、本発明の技術的構成をより明確に説明するために、実施例又は従来技術の説明に必要な図面について簡単に述べる。下記の説明に係る図面は、本発明のいくつかの実施例を示すに過ぎず、当業者にとって、創造的な努力なしにこれらの図面により他の図面を取得できることは明らかである。
【図面の簡単な説明】
【００２６】
【図１】本発明の実施例１におけるγ−アミノ酪酸半水和物結晶のＸ線粉末回折チャートである。
【図２】本発明の実施例１におけるγ−アミノ酪酸半水和物結晶のＴＧＡ熱重量分析図及びＤＳＣ示差熱分析図である。
【図３】本発明の実施例１におけるγ−アミノ酪酸半水和物結晶のＳＥＭ図である。
【図４】本発明の実施例１におけるγ−アミノ酪酸半水和物結晶の粒度分布曲線である。
【図５】本発明の実施例１におけるγ−アミノ酪酸半水和物結晶が３０℃で６０日間放置された場合のＸ線粉末回折比較図である。
【発明を実施するための形態】
【００２７】
以下、本発明に係る図面を参照しながら、本発明の実施例における技術的構成に対して明確かつ完全に説明する。明らかに、以下の説明にある実施例は、本発明の実施例のすべてではなく一部であるに過ぎない。当業者が創造的な努力なしに本発明の実施例に基づいて得られた全てのその他の実施例は、本発明の保護範囲に属するものである。
【００２８】
本発明の実施例における製品については、日本理学社製の粉末Ｘ線回折装置によりＸ線回折データを得る。ただし、１０５０／７０型のゴニオメーターを使用して、ＣｕＫα線を用い、
2019501160.tif 000005
走査速度２度／分という条件で行う。サンプルについては、シリコンゼロバックグラウンドホルダー（Silicon Zero Background Holder）上で軽く研磨して塗布することにより、薄層を得る。
【００２９】
本発明の実施例における製品の粒度分布曲線は、イギリスのMalvern Panalytical社製  ＭＡＳＴＥＳＩＺＥＲレーザー粒度分布測定装置によって測定される。
【００３０】
（実施例１）
本発明に係るγ−アミノ酪酸半水和物結晶の製造方法は、下記のステップＳ１及びステップＳ２を含む。
＜ステップＳ１＞
γ−アミノ酪酸粗製品１２０ｇを水１００ｍＬに加え、γ−アミノ酪酸懸濁液を得た。
＜ステップＳ２＞
ステップＳ１で得られた懸濁液を５℃の恒温で９時間撹拌した後、ろ過し、得られた濾過ケーキを３５℃、常圧の条件で、恒量になるまで８時間乾燥することによりγ−アミノ酪酸半水和物結晶の製品を得た。高速液体クロマトグラフィー（ＨＰＬＣ）により検出した製品の純度が９９．２％であった。
【００３１】
図１に示すように、製品のＸ線粉末回折チャートにおいて、回折角２θ＝１２．３°、１７．７°、２０．６°、２４．５°、２５．５°、２６．４°、２８．６°、２９．７°、３１．７°、３４．６°、３６．０°、３７．３°、３８．４°、３９．５°に特徴的な吸収ピークが現れた。
【００３２】
図２に示すように、ＴＧＡ熱重量分析によると、製品は１２０〜１８０℃で７．９４％の水分損失が示された。また、ＤＳＣ示差熱分析によると、製品は２２５℃で特徴的な吸熱ピークが示された。
【００３３】
図３〜４に示すように、製品は、外観が塊状、主粒径が１１０μｍ、粒度分布が均一であり、かつ耐吸湿性及び耐固結性に優れた。
【００３４】
＜嵩密度試験＞
原料であるγ−アミノ酪酸粗製品の嵩密度が０．６５ｇ／ｍＬであることに対し、製品であるγ−アミノ酪酸半水和物結晶の嵩密度は０．８５ｇ／ｍＬとなり、製品の嵩密度がより高いことがわかった。
【００３５】
＜流動性試験＞
安息角は、粉体の堆積物の自発的に形成された斜面と水平面とのなす最大角度であり、粒子が粉体の堆積物の自発的に形成された斜面に摺動するときに受ける重力と粒子同士間における摩擦力とのバランスを達成して静止状態になったときに測定される。安息角の測定は、粉体の流動性の良否を判定する最も簡単な方法である。安息角が小さいほど、摩擦力が小さくなり、流動性が良くなる。原料であるγ−アミノ酪酸粗製品の安息角が５０°であることに対し、製品であるγ−アミノ酪酸半水和物結晶の安息角が３８°となり、製品の流動性が良好であることがわかった。
【００３６】
図５に示すように、γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。各Ｘ線粉末回折チャートを比較すると、顕著な変化が見られず、結晶が白色粉末状のままであるため、γ−アミノ酪酸半水和物結晶は優れた安定性を有することが証明された。
【００３７】
（実施例２）
本発明に係るγ−アミノ酪酸半水和物結晶の製造方法は、下記のステップＳ１及びステップＳ２を含む。
＜ステップＳ１＞
γ−アミノ酪酸粗製品２００ｇを水１００ｍＬに加え、γ−アミノ酪酸懸濁液を得た。
＜ステップＳ２＞
ステップＳ１で得られた懸濁液を５℃の恒温で１２時間撹拌した後、ろ過し、得られた濾過ケーキを３５℃、真空度０．０８ＭＰａの条件で、恒量になるまで１２時間乾燥することによりγ−アミノ酪酸半水和物結晶の製品を得た。高速液体クロマトグラフィー（ＨＰＬＣ）により検出した製品の純度が９９．６％であった。
【００３８】
製品のＸ線粉末回折チャートにおいては、回折角２θ＝１２．３°、１７．８°、２０．６°、２４．５°、２５．４°、２６．５°、２８．５°、２９．６°、３１．６°、３４．６°、３６．０°、３７．５°、３８．４°、３９．５°に特徴的な吸収ピークが現れた。
【００３９】
ＴＧＡ熱重量分析によると、製品は１２０〜１８０℃で８．０６％の水分損失が示された。また、ＤＳＣ示差熱分析によると、製品は２２３℃で特徴的な吸熱ピークが示された。
【００４０】
製品は、外観が塊状、主粒径が１００μｍ、粒度分布が均一であり、かつ優れた耐吸湿性及び耐固結性、高い嵩密度、良好な流動性を有する。
【００４１】
γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。各Ｘ線粉末回折チャートを比較すると、顕著な変化が見られず、結晶が白色粉末状のままであるため、γ−アミノ酪酸半水和物結晶は優れた安定性を有することが証明された。
【００４２】
（実施例３）
本発明に係るγ−アミノ酪酸半水和物結晶の製造方法は、下記のステップＳ１及びステップＳ２を含む。
＜ステップＳ１＞
γ−アミノ酪酸粗製品１３５ｇを水１００ｍＬに加え、γ−アミノ酪酸懸濁液を得た。
＜ステップＳ２＞
ステップＳ１で得られた懸濁液を６℃の恒温で８時間撹拌した後、ろ過し、得られた濾過ケーキを２５℃、真空度０．０５ＭＰａの条件で、恒量になるまで１１時間乾燥することによりγ−アミノ酪酸半水和物結晶の製品を得た。高速液体クロマトグラフィー（ＨＰＬＣ）により検出した製品の純度が９９．１％であった。
【００４３】
製品のＸ線粉末回折チャートにおいては、回折角２θ＝１２．１°、１７．６°、２０．４°、２４．４°、２５．３°、２６．４°、２８．３°、２９．５°、３１．５°、３４．６°、３５．９°、３７．３°、３８．３°、３９．４°に特徴的な吸収ピークが現れた。
【００４４】
ＴＧＡ熱重量分析によると、製品は１２０〜１８０℃で８．０２％の水分損失が示された。また、ＤＳＣ示差熱分析によると、製品は２２５℃で特徴的な吸熱ピークが示された。
【００４５】
製品は、外観が塊状、主粒径が１２０μｍ、粒度分布が均一であり、かつ優れた耐吸湿性及び耐固結性、高い嵩密度、良好な流動性を有する。
【００４６】
γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。各Ｘ線粉末回折チャートを比較すると、顕著な変化が見られず、結晶が白色粉末状のままであるため、γ−アミノ酪酸半水和物結晶は優れた安定性を有することが証明された。
【００４７】
（実施例４）
本発明に係るγ−アミノ酪酸半水和物結晶の製造方法は、下記のステップＳ１及びステップＳ２を含む。
＜ステップＳ１＞
γ−アミノ酪酸粗製品２００ｇを水１００ｍＬに加え、γ−アミノ酪酸懸濁液を得た。
＜ステップＳ２＞
ステップＳ１で得られた懸濁液を１０℃の恒温で１０時間撹拌した後、ろ過し、得られた濾過ケーキを３０℃、真空度０．０７ＭＰａの条件で、恒量になるまで１２時間乾燥することによりγ−アミノ酪酸半水和物結晶の製品を得た。高速液体クロマトグラフィー（ＨＰＬＣ）により検出した製品の純度が９９．５％であった。
【００４８】
製品のＸ線粉末回折チャートにおいては、回折角２θ＝１２．１°、１７．６°、２０．４°、２４．４°、２５．３°、２６．４°、２８．４°、２９．４°、３１．４°、３４．５°、３５．８°、３７．３°、３８．３°、３９．３°に特徴的な吸収ピークが現れた。
【００４９】
ＴＧＡ熱重量分析によると、製品は１２０〜１８０℃で８．１０％の水分損失が示された。また、ＤＳＣ示差熱分析によると、製品は２２４℃で特徴的な吸熱ピークが示された。
【００５０】
製品は、外観が塊状、主粒径が９６μｍ、粒度分布が均一であり、かつ優れた耐吸湿性及び耐固結性、高い嵩密度、良好な流動性を有する。
【００５１】
γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。Ｘ線粉末回折チャートを比較すると、顕著な変化が見られず、結晶が白色粉末状のままであるため、γ−アミノ酪酸半水和物結晶は優れた安定性を有することが証明された。
【００５２】
（実施例５）
本発明に係るγ−アミノ酪酸半水和物結晶の製造方法は、下記のステップＳ１及びステップＳ２を含む。
＜ステップＳ１＞
γ−アミノ酪酸粗製品１５０ｇを水１００ｍＬに加え、γ−アミノ酪酸懸濁液を得た。
＜ステップＳ２＞
ステップＳ１で得られた懸濁液を８℃の恒温で８時間撹拌した後、ろ過し、得られた濾過ケーキを３５℃、常圧の条件で、恒量になるまで８時間乾燥することによりγ−アミノ酪酸半水和物結晶の製品を得た。高速液体クロマトグラフィー（ＨＰＬＣ）により検出した製品の純度が９９．４％であった。
【００５３】
製品のＸ線粉末回折チャートにおいては、回折角２θ＝１２．２°、１７．７°、２０．５°、２４．４°、２５．３°、２６．５°、２８．４°、２９．５°、３１．６°、３４．７°、３５．９°、３７．４°、３８．４°、３９．３°に特徴的な吸収ピークが現れた。
【００５４】
ＴＧＡ熱重量分析によると、製品は１２０〜１８０℃で８．００％の水分損失が示された。また、ＤＳＣ示差熱分析によると、製品は２２７℃で特徴的な吸熱ピークが示された。
【００５５】
製品は、外観が塊状、主粒径が１０６μｍ、粒度分布が均一であり、かつ優れた耐吸湿性及び耐固結性、高い嵩密度、良好な流動性を有する。
【００５６】
γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。各Ｘ線粉末回折チャートを比較すると、顕著な変化が見られず、結晶が白色粉末状のままであるため、γ−アミノ酪酸半水和物結晶は優れた安定性を有することが証明された。
【００５７】
（実施例６）
本発明に係るγ−アミノ酪酸半水和物結晶の製造方法は、下記のステップＳ１及びステップＳ２を含む。
＜ステップＳ１＞
γ−アミノ酪酸粗製品１２０ｇを水１００ｍＬに加え、γ−アミノ酪酸懸濁液を得た。
＜ステップＳ２＞
ステップＳ１で得られた懸濁液を１０℃の恒温で６時間撹拌した後、ろ過し、得られた濾過ケーキを２０℃、真空度０．０５ＭＰａの条件で、恒量になるまで９時間乾燥することによりγ−アミノ酪酸半水和物結晶の製品を得た。高速液体クロマトグラフィー（ＨＰＬＣ）により検出した製品の純度が９９．２％であった。
【００５８】
製品のＸ線粉末回折チャートにおいては、回折角２θ＝１２．２°、１７．７°、２０．５°、２４．５°、２５．３°、２６．５°、２８．４°、２９．６°、３１．５°、３４．６°、３５．９°、３７．４°、３８．４°、３９．４°に特徴的な吸収ピークが現れた。
【００５９】
ＴＧＡ熱重量分析によると、製品は１２０〜１８０℃で７．９０％の水分損失が示された。また、ＤＳＣ示差熱分析によると、製品は２２６℃で特徴的な吸熱ピークが示された。
【００６０】
製品は、外観が塊状、主粒径が９０μｍ、粒度分布が均一であり、かつ優れた耐吸湿性及び耐固結性、高い嵩密度、良好な流動性を有する。
【００６１】
γ−アミノ酪酸半水和物結晶製品をシャーレに入れ、３０℃の恒温恒湿装置に６０日間放置し、３０日目及び６０日目にそれぞれサンプルを採取して測定し、Ｘ線粉末回折チャートを得た。各Ｘ線粉末回折チャートを比較すると、顕著な変化が見られず、結晶が白色粉末状のままであるため、γ−アミノ酪酸半水和物結晶は優れた安定性を有することが証明された。
【００６２】
本発明により製造されたγ−アミノ酪酸半水和物は、カルボキシル基における酸素と水分子との間に水素結合を形成することにより、２つのγ−アミノ酪酸分子と１つの水分子とを結合させてなるものである。本発明では、懸濁結晶化法により溶媒和物を調製する。当該方法は、溶媒媒介転移プロセスであり、準安定形結晶の溶解、安定形結晶の核形成、及び安定形結晶の成長の３段階に分けられる。γ−アミノ酪酸の熱力学的基本特性に対する研究によれば、一定の濃度及び温度条件での水溶液において、原料であるγ−アミノ酪酸無水物は、溶解度が高い準安定形結晶であるが、製品であるγ−アミノ酪酸半水和物は、溶解度が低い安定形結晶であることが分かった。熱力学的観点から、懸濁液中の結晶転移プロセスは、準安定状態のγ−アミノ酪酸無水物が徐々に溶解された後、結晶化して安定状態のγ−アミノ酪酸半水和物を生成することである。
【００６３】
本発明は、下記の（１）〜（４）の有益な効果を有する。
【００６４】
（１）本発明に係るγ−アミノ酪酸半水和物結晶は、優れた安定性、耐吸湿性及び耐固結性を有し、さらなる加工及び使用に便利である。
【００６５】
（２）本発明に係るγ−アミノ酪酸半水和物結晶は、大きな主粒径及び均一な粒径分布、高い嵩密度、良い流動性を有する。
【００６６】
（３）本発明により製造されたγ−アミノ酪酸半水和物結晶は、純度≧９９％である。
【００６７】
（４）本発明に係るγ−アミノ酪酸半水和物結晶の製造方法は、簡便で、時間を節約し、効率が高く、エネルギー消費が少ないため、大規模な工業生産に有利である。
【００６８】
以上、本発明の好ましい実施形態を説明した。当業者には、本発明の原理から逸脱しない範囲において、若干の改良及び修飾が可能であり、本発明の保護範囲に属するものであると理解されるべきである。
【図１】
2019501160.tif 000007
【図２】
2019501160.tif 000008
【図３】
2019501160.tif 000009
【図４】
2019501160.tif 000010
【図５】
2019501160.tif 000011
【国際調査報告】
2019501160.tif 000012
2019501160.tif 000013
2019501160.tif 000014
2019501160.tif 000015